(57)【要約】      （修正有）【課題】リンとフッ素を含有する原料を使った水硬性組成物の品質管理方法を提供する。【解決手段】リンとフッ素とを含む原料を使用する水硬性組成物の品質管理方法においては、該水硬性組成物を用いたモルタルの圧縮強さＭを、次式（１）を用いて予測することが可能となる。  Ｍ＝Ｍ０×（ｋ１・Ａ＋ｋ２・Ｂ＋ｋ３・Ａ・Ｂ＋１００）／１００・・・・（１）  ただし、Ｍ０は材齢に応じた基準モルタルの圧縮強さモルタルの基準圧縮強さ、ＡはＰ２Ｏ５量（質量％）、Ｂはフッ素量（質量％）、ｋ１，ｋ２，ｋ３は係数を示す。好ましくは、各係数ｋ１，ｋ２，ｋ３は、次式（２）から（４）で与えられる。ｋ１＝ａ１×Ｌｏｇ（ｔ）＋ｂ１・・・・（２）、ｋ２＝ａ２×Ｌｏｇ（ｔ）＋ｂ２・・・・（３）、ｋ３＝ａ３×Ｌｏｇ（ｔ）＋ｂ３・・・・（４）、ただし、ｔは材齢（日）、ａ１，ａ２，ａ３，ｂ１，ｂ２，ｂ３は定数を示す。【選択図】なし【特許請求の範囲】
【請求項１】
リンとフッ素とを含む原料を使用する水硬性組成物の品質管理方法において、
該水硬性組成物を用いたモルタルの圧縮強さＭを、次式（１）を用いて予測することを特徴とする水硬性組成物の品質管理方法。
Ｍ＝Ｍ０×（ｋ１・Ａ＋ｋ２・Ｂ＋ｋ３・Ａ・Ｂ＋１００）／１００・・・・（１）
ただし、式中、Ｍ０は材齢に応じた基準モルタルの圧縮強さモルタルの基準圧縮強さ、ＡはＰ２Ｏ５量（質量％）、Ｂはフッ素量（質量％）、ｋ１，ｋ２，ｋ３は係数を示す。
【請求項２】
請求項１に記載の水硬性組成物の品質管理方法において、各係数ｋ１，ｋ２，ｋ３は、次式（２）から（４）で与えられることを特徴とする水硬性組成物の品質管理方法。
ｋ１＝ａ１×Ｌｏｇ（ｔ）＋ｂ１・・・・（２）
ｋ２＝ａ２×Ｌｏｇ（ｔ）＋ｂ２・・・・（３）
ｋ３＝ａ３×Ｌｏｇ（ｔ）＋ｂ３・・・・（４）
ただし、式中、ｔは材齢（日）、ａ１，ａ２，ａ３，ｂ１，ｂ２，ｂ３は定数を示す。
【請求項３】
請求項２に記載の水硬性組成物の品質管理方法において、定数ａ１，ａ２，ａ３，ｂ１，ｂ２，ｂ３は、リンとフッ素とを含む原料を使用した水硬性組成物に係るモルタルの圧縮強さの測定結果から算出することを特徴とする水硬性組成物の品質管理方法。
【請求項４】
請求項１乃至３のいずれかの項記載の水硬性組成物の品質管理方法において、更に、目標とするモルタルの圧縮強さＭＴを得るために、次式（５）を用いて、遊離ＣａＯ量を考慮する補正Ｃ３Ｓ量の増加必要量ΔＣを設定することを特徴とする水硬性組成物の品質管理方法。
ＭＴ−Ｍ＝ｐ１×ΔＣ・・・・（５）
ただし、式中、Ｍは式（１）で算出されるモルタルの圧縮強さ、ｐ１は、材齢（日）に応じて設定される定数を示す。
【発明の詳細な説明】
【技術分野】
【０００１】
本発明は、水硬性組成物の品質管理方法に関し、特にリン及びフッ素を含む下水汚泥、都市ごみや産業廃棄物等を用いて、品質の良好なセメント等の水硬性組成物を製造することを可能とする、水硬性組成物の品質管理方法に関する。
【背景技術】
【０００２】
近年、各種産業活動に伴って排出される産業廃棄物、生活圏から排出される下水汚泥及び都市ゴミ等の一般廃棄物の処理・有効利用は、環境保全の観点から重要なテーマとなっている。
従来、下水汚泥は脱水・焼却処分を行った後、また都市ゴミはゴミ処理場の焼却炉により焼却処分された後に、埋立て処分されていたが、最終埋め立て処分場の確保が困難となり、その不足が深刻化するにしたがって、これら廃棄物の有効利用が要望されるようになってきており、各種廃棄物をセメント原料として利用する動きが急速に進行している。
【０００３】
しかし、廃棄物中にはフッ素やリンを含有するものが多く存在し、その存在は得られるセメントの特性に好ましくない影響を及ぼすものである。
具体的には、セメント原料にハロゲンが含まれると、セメント製造キルン、プレヒータ等のコーティング増加という製造上の問題が生じ、また、フッ素の含有量などに応じて得られるセメント品質そのものにも悪影響が及ぼされる。
また、セメントを製造するにあたり、廃棄物中に含有されるリン化合物については、クリンカ中のリン含有量が多いほど、セメントの圧縮強度の発現性を低下させることが知られている。
【０００４】
この点に鑑み、特開平１０−２６５２４４号公報（特許文献１）には、五酸化燐（Ｐ２Ｏ５）含有廃棄物をセメント原料に使用できるようにするため、Ｐ２Ｏ５を含有する生活廃棄物及び／又は産業廃棄物を主原料とし、これに石灰質原料、アルミノ珪酸塩原料、鉄原料から選ばれる１種以上の成分を補正原料として用い、下記式；
修正ＨＭ＝ＣａＯ濃度／（ＳｉＯ２濃度−（Ｐ２Ｏ５濃度／Ｐ２Ｏ５分子量）×ＳｉＯ２分子量×２＋Ａｌ２Ｏ３濃度−（Ｐ２Ｏ５濃度／Ｐ２Ｏ５分子量）×Ａｌ２Ｏ３分子量＋Ｆｅ２Ｏ３濃度）
修正ＳＭ＝（ＳｉＯ２濃度−（Ｐ２Ｏ５濃度／Ｐ２Ｏ５分子量）×ＳｉＯ２分子量×２）／Ａｌ２Ｏ３濃度−（Ｐ２Ｏ５濃度／Ｐ２Ｏ５分子量）×Ａｌ２Ｏ３分子量＋Ｆｅ２Ｏ３濃度）
修正ＩＭ＝（Ａｌ２Ｏ３濃度−（Ｐ２Ｏ５濃度／Ｐ２Ｏ５分子量）×Ａｌ２Ｏ３分子量）／Ｆｅ２Ｏ３濃度
で求めた指数の修正ＨＭ、修正ＳＭ、修正ＩＭを用いて当該原料を調製し、１１００〜１６００℃で焼成してＰ２Ｏ５含有量を１．０〜４．５重量％のクリンカを製造し、セメント組成物を得る方法が開示されている。
【０００５】
また、特開平２０００−２７２９３９号公報（特許文献２）には、リン含有量の多い廃棄物を含むセメント原料に、Ｍｇ添加物を、Ｐ２Ｏ５含有量が０．３〜２．０重量％（焼成ベース）の時にはＭｇ含有量が１．０〜５．０重量％（焼成ベース）となるように配合して調製された原料を焼成して得られるポルトランドセメントクリンカが開示されている。
【０００６】
更に、特開平２００２−１３４８号公報（特許文献３）には、リン酸化合物（Ｐ２Ｏ５）を含有する下水汚泥及び／又はその焼却灰に、フッ素化合物をＰ２Ｏ５含有量に対してＦ換算で３〜１５重量％添加し、更に必要に応じてカルシウム化合物をＰ２Ｏ５含有量に対してＣａＯ添加量で１００〜５００重量％となるように添加した後、１０００〜１３００℃で焼成して水硬性材料を得る方法が記載されている。
【０００７】
更にまた、フッ素含有廃棄物のセメント組成物への利用を提案する特開２００１−１３０９３２号公報（特許文献４）には、フッ素を含有するセメントであって、遊離ＣａＯ含有量Ｙ（重量％）とフッ素含有量Ｘ（重量％）とが下記の関係式；
（１）０．０８≦Ｘ≦０．４、（２）０．０８≦Ｘ≦０．１の領域では、０≦Ｙ≦１．０、（３）０．１＜Ｘ≦０．２の領域では、０≦Ｙ≦１．４−４Ｘ、（４）０．２＜Ｘ≦０．４の領域では、０≦Ｙ≦０．９−１．５Ｘ
を満足するセメントが開示されている。
【０００８】
しかし、上記従来の技術は、リンまたはフッ素を単独で存在する場合のセメントの強度低下対策に関する提案であり、リンとフッ素が同時に存在する場合のセメントの強度低下対策は提案、示唆されておらず、リンとフッ素を同時に増量した場合、セメントの強度低下は、リンによる強度低下とフッ素による強度低下の単純な和になるだけではなく、リンとフッ素が相乗的に強度低下を引き起こすものであり、従って、上記従来の方法を適用することはできない。リンとフッ素の含有量が同時に多く含有する材料を用いた場合においても、品質の良好なセメント等の水硬性組成物を製造することができ、廃棄物の有効な利用を図ることが期待されている。
【特許文献１】特開平１０−２６５２４４号公報
【特許文献２】特開平２０００−２７２９３９号公報
【特許文献３】特開平２００２−１３４８号公報
【特許文献４】特開２００１−１３０９３２号公報
【発明の開示】
【発明が解決しようとする課題】
【０００９】
本発明の目的は、上記問題点に鑑みてなされたものであり、リンとフッ素とを同時に含有する廃棄物等を原料として用いて得られる、またはリンを単独で含有する廃棄物等とフッ素を単独で含有する廃棄物等とを同時に原料として用いて得られるセメント等の水硬性組成物の強度発現性低下を容易に予測することができ、従って原材料中のリン含有量とフッ素含有量とを相互に関連させて制御した場合には、強度発現性の低下を抑制することを可能とする水硬性組成物の品質管理方法を提供する。
更に本発明の目的は、リンとフッ素とを同時に含有する廃棄物等を原料として用いて得られる、またはリンを単独で含有する廃棄物等とフッ素を単独で含有する廃棄物等とを同時に原料として用いて得られるセメント等の水硬性組成物の予測強度低下に対して、Ｃ３Ｓ量を適切量増加することにより強度を容易に補完することができる、良好な品質を備える水硬性組成物を得るための水硬性組成物の品質管理方法を提供する。
【課題を解決するための手段】
【００１０】
本発明者らは上記課題を解決するため研究した結果、原材料中のリン含有量とフッ素含有量とを相互に関連させて制御した場合に、強度発現性の低下を予測することができ、更には、Ｃ３Ｓ量を適切量増加することにより低下する強度を補完し、水硬性組成物の品質を良好に保持することが可能な品質管理方法を見出し、本発明を完成するに至った。
【００１１】
上述の課題を解決するため、請求項１に係る発明は、リンとフッ素とを含む原料を使用する水硬性組成物の品質管理方法において、該水硬性組成物を用いたモルタルの圧縮強さＭを、次式（１）を用いて予測することを特徴とする。
Ｍ＝Ｍ０×（ｋ１・Ａ＋ｋ２・Ｂ＋ｋ３・Ａ・Ｂ＋１００）／１００・・・・（１）
ただし、式中、Ｍ０は材齢に応じた基準モルタルの圧縮強さモルタルの基準圧縮強さ、ＡはＰ２Ｏ５量（質量％）、Ｂはフッ素量（質量％）、ｋ１，ｋ２，ｋ３は係数を示す。
【００１２】
また、請求項２に係る発明は、請求項１に記載の水硬性組成物の品質管理方法において、各係数ｋ１，ｋ２，ｋ３は、次式（２）から（４）で与えられることを特徴とする。
ｋ１＝ａ１×Ｌｏｇ（ｔ）＋ｂ１・・・・（２）
ｋ２＝ａ２×Ｌｏｇ（ｔ）＋ｂ２・・・・（３）
ｋ３＝ａ３×Ｌｏｇ（ｔ）＋ｂ３・・・・（４）
ただし、式中、ｔは材齢（日）、ａ１，ａ２，ａ３，ｂ１，ｂ２，ｂ３は定数を示す。
【００１３】
さらに、請求項３に係る発明は、請求項２に記載の水硬性組成物の品質管理方法において、定数ａ１，ａ２，ａ３，ｂ１，ｂ２，ｂ３は、リンとフッ素とを含む原料を使用した水硬性組成物に係るモルタルの圧縮強さの測定結果から算出することを特徴とする。
【００１４】
また、請求項４に係る発明は、請求項１乃至３のいずれかの項記載の水硬性組成物の品質管理方法において、目標とするモルタルの圧縮強さＭＴを得るために、次式（５）を用いて、遊離ＣａＯを考慮する補正Ｃ３Ｓ量の増加必要量ΔＣを設定することを特徴とする。
ＭＴ−Ｍ＝ｐ１×ΔＣ・・・・（５）
ただし、式中、Ｍは式（１）で算出されるモルタルの圧縮強さ、ｐ１は、材齢（日）に応じて設定される定数を示す。
補正Ｃ３Ｓ量とは、クリンカを焼成した際に残る、反応しなかった遊離ＣａＯ（フリーライム）を考慮して、焼成後のクリンカ中の実際のＣ３Ｓ量を算出したものである。補正Ｃ３Ｓ量の増加必要量とは、式（１）で算出したモルタルの圧縮強さＭが、目標とする圧縮強さＭＴとなるために必要な補正Ｃ３Ｓ量の増加量を示す。
【発明の効果】
【００１５】
請求項１に係る発明により、リンとフッ素とを含む原料を使用する水硬性組成物を製造する際に、上記式（１）を利用することにより、モルタルに含有されるＰ２Ｏ５量とフッ素量とにより、容易に圧縮強さが予測できるため、必要な圧縮強さを得る際のリンとフッ素とを含む原料の使用量を予め適切に調整することが可能となる。
これにより、リンとフッ素とを同時に含有する廃棄物等を原料として用いて得られる、またはリンを単独で含有する廃棄物等とフッ素を単独で含有する廃棄物等とを同時に原料として用いて得られるセメント等の水硬性組成物の強度発現性の低下を抑制することができ、良好な品質を備える水硬性組成物を得るための水硬性組成物の品質管理方法を提供することが可能となる。
【００１６】
請求項２に係る発明により、上記効果に加えて、上記式（２）から（４）のように、式（１）に用いる係数ｋ１，ｋ２，ｋ３を、材齢（日）を考慮したものとするため、着目した材齢におけるモルタルの圧縮強さを予測でき、リンとフッ素とを含む原料の使用量を、より適切に調整することが可能となる。
しかも、請求項３に係る発明のように、上記効果に加えて、上記式（２）から（４）に利用される定数ａ１，ａ２，ａ３，ｂ１，ｂ２，ｂ３は、リンとフッ素とを含む原料を使用した水硬性組成物に係るモルタルの圧縮強さの測定結果から、容易に算出することが可能であるため、式（１）を利用したモルタルの圧縮強さの予測が、極めて簡便に実施することが可能となる。
【００１７】
請求項４に係る発明により、上記効果に加えて、リンとフッ素とを含む原料を使用した水硬性組成物の強度発現性の低下を予め予測し、しかも該低下を補うための増加Ｃ３Ｓ量を上記式（５）を用いることにより、容易に予測することが可能となる。
従って、リンとフッ素とを同時に含有する廃棄物等を原料として用いて得られる、またはリンを単独で含有する廃棄物等とフッ素を単独で含有する廃棄物等とを同時に原料として用いて得られるセメント等の水硬性組成物に所望する強度を付与することができるため、品質を高品質に保持することができ、廃棄物の積極的な利用を促進することができるようになる。
更には、廃棄物を有効利用した水硬性組成物を安価に製造することが可能となる。
【発明を実施するための最良の形態】
【００１８】
本発明の品質管理方法を以下の好適例を用いて説明するが、これらに限定されるものではない。
本発明は、含有されるリン及びフッ素がＣ３Ｓの水和反応性・含有量に影響を及ぼし、モルタルの圧縮強さを低下させており、しかも、これらの２成分のモルタル圧縮強さを低下させる機構には、相互作用があることを見出し、本発明を達成するに至ったものである。
【００１９】
本発明に係る水硬性組成物の品質管理方法では、リン及びフッ素の各含有量がモルタルの圧縮強さに及ぼす影響を、モデル式を用いて予測するものである。
モデル式は、リン含有の影響、フッ素含有の影響、リン及びフッ素による相互作用の影響、更には、材齢の影響を考慮して形成されるものである。
【００２０】
リン及びフッ素による影響を考慮したモルタルの圧縮強さＭは、次式（１）を用いて表現される。
Ｍ＝Ｍ０×（ｋ１・Ａ＋ｋ２・Ｂ＋ｋ３・Ａ・Ｂ＋１００）／１００・・・・（１）
ただし、Ｍ０は材齢に応じた基準モルタルの圧縮強さモルタルの基準圧縮強さ、ＡはＰ２Ｏ５量（質量％）、Ｂはフッ素量（質量％）、ｋ１，ｋ２，ｋ３は係数を示す。
式（１）において、括弧内の第１項（ｋ１・Ａ）はリン含有の影響を意味し、第２項（ｋ２・Ｂ）はフッ素含有の影響を示す。さらに第３項（ｋ３・Ａ・Ｂ）はリン及びフッ素の相互作用の影響を意味し、第４項（１００）はリン及びフッ素を含有しない場合（又はリン及びフッ素を含有する廃棄物を利用しない場合）に、モデル式が基準モルタルの圧縮強さモルタルの基準圧縮強さを表すために設けた項である。
【００２１】
さらに、材齢の影響を考慮するため、上記式（１）の各係数ｋ１，ｋ２，ｋ３は、次式（２）から（４）で与えられる。
ｋ１＝ａ１×Ｌｏｇ（ｔ）＋ｂ１・・・・（２）
ｋ２＝ａ２×Ｌｏｇ（ｔ）＋ｂ２・・・・（３）
ｋ３＝ａ３×Ｌｏｇ（ｔ）＋ｂ３・・・・（４）
ただし、ｔは材齢（日）、ａ１，ａ２，ａ３，ｂ１，ｂ２，ｂ３は定数を示す。
【００２２】
上記式（１）に式（２）から（４）を代入することにより、リン及びフッ素による影響を考慮したモルタルの圧縮強さＭは、材齢に応じた基準モルタルの圧縮強さモルタルの基準圧縮強さＭ０と、定数ａ１，ａ２，ａ３，ｂ１，ｂ２，ｂ３の各数値とが特定されれば、Ｐ２Ｏ５量（質量％）のＡ、フッ素量（質量％）のＢ、及び材齢（日）のｔの関数として一義的に決まることとなる。
【００２３】
表１に示す基本組成を有するセメントクリンカを粉砕して、モルタルを作製した。
基準モルタルとして、表１に示す基本組成を有するセメントクリンカを粉砕して、モルタルを作製した。また、表２に基準モルタルの圧縮強さＭ０を示す。
原料は、全て試薬を用い、リン源にはリン酸三カルシウム（試薬；和光純薬株式会社製）を、フッ素源にはフッ化カルシウム（試薬；和光純薬株式会社製）を使用して、それぞれＰ２Ｏ５及びＦに換算した値を表１に示した。
【００２４】
【表１】
2006001790.tif 000002
【００２５】
リン及びフッ素による影響を考慮したモルタルの圧縮強さＭは、具体的に以下のようにして求めた。
上記表１に示すクリンカ化学組成を基本として、クリンカ中のリン含有量及びフッ素含有量を、表２のように変化させ、３０種類のクリンカを電気炉で作製した。
具体的には、セメントクリンカ中に含まれるリン含有量を０．０５、０．２、０．４、０．８、１．２、１．６質量％に、またフッ素含有量を０．０５、０．１、０．２、０．４、０．６質量％に変化させて、合計３０種類のクリンカを電気炉で作製した。各クリンカと試薬二水石膏（和光純薬株式会社製）を用いて３０種類のセメントを試製し、それぞれ所定の材齢（３日、７日、２８日、９１日）のモルタル圧縮強さを測定した。
なお、リン、フッ素の含有量を増減させる際には、表１中の、リン酸三カルシウム、フッ化カルシウムの含有量を増減させて用い、含有されるＣ２Ｓ量を減少させて全体の組成を調整した。
【００２６】
各クリンカを製造する際に用いられる各原料を、試験用ボールミルを用いて３０分間混合粉砕し、混合粉砕した原料１００質量部に対して、水を１０質量部添加して混練し、混練物を１５０×１００×２０ｍｍの矩形状に成形し、乾燥させた後シリコニット電気炉を用いて、１４７５℃で１時間焼成し、その後大気急冷して３０種類のクリンカを得た（表２）。
【００２７】
表２に示す各３０種類の組成のクリンカと試薬二水石膏（和光純薬株式会社製）とを用いて、セメント中の当該二水石膏が表１に示すようにＳＯ３量で表して２．００質量％となるような量で配合して、粉末度３４００ｃｍ２／ｇまで混合粉砕して各セメントを試製した。
【００２８】
得られた各セメントを用いて、ＪＩＳ  Ｒ  ５２０１の「セメントの物理試験方法、（５）強さ試験  （ａ）圧縮強さ」に準じて、モルタルの圧縮強さを所定材齢（３日、７日、２８日、９１日）で測定した。
その測定結果を表２及び図１に示す。
【００２９】
【表２】
2006001790.tif 000003
【００３０】
表２及び図１を参照すると、材齢３日から２８日までは、リン、フッ素の増加に伴ってモルタル圧縮強さは、顕著に低下する傾向にあるが、材齢９１日においてはフッ素が０．１％以下の場合において、リンが増加するほどモルタル圧縮強さが増加することが認められた。
【００３１】
次に、表２の得られたモルタル圧縮強さの値に関し、表２の基準モルタルの圧縮強さ、並びに表２中のＰ２Ｏ５含有量、フッ素含有量、及び材齢を、上記式（１）（上記式（２）から（４）を代入したもの）にあてはめ、モルタルの基準圧縮強さＭ０および定数ａ１，ａ２，ａ３，ｂ１，ｂ２，ｂ３を算出する。
該算出に際しては、最適値を求めるため、最小二乗法によりモルタルの基準圧縮強さおよび各定数を決定した。算出したモルタルの基準圧縮強さを表３に示す。また、算出した各定数は、次のとおりである。
【００３２】
【表３】
2006001790.tif 000004
【００３３】
ａ１＝１２．１１  ，ｂ１＝−１５．０４
ａ２＝−３．００  ，ｂ２＝−６．４０
ａ３＝２４．７７  ，ｂ３＝−７９．３０
【００３４】
算出した上記定数を上記式（１）に代入して得られるモデル式を基に、リン及びフッ素の含有量に応じて予測した予測モルタルの強さを、表４に示す。
表４と、実際の測定結果（表２）とを対比すると、実測値の予測値からのズレは数％程度以下であり、本モデル式が、モルタルの圧縮強さの予測において、効果的に利用可能であきることが理解される。
【００３５】
【表４】
2006001790.tif 000005
【００３６】
表４を参考して、例えば、Ｐ２Ｏ５（質量％）、Ｆ（質量％）の含有量の値に応じた予測モルタル強さ（α）につき、以下に具体的に説明する。
含有されるＰ２Ｏ５が０．４質量％及びＦが０．２質量％で材齢が２８日の場合、上記定数ａ１，ａ２，ａ３，ｂ１，ｂ２，ｂ３及び材齢ｔ＝２８を上記式（２）から（４）に代入すると、ｋ１は２．４８、ｋ２は−１０．７４、ｋ３は−４３．４６であり、表４に示す各係数値が得られる。上記（１）式中にこれらｋ１，ｋ２，ｋ３の係数値を代入し、表３に示す２８日の基準モルタルの圧縮強さモルタルの基準圧縮強さの値６１．５Ｎ／ｍｍ２を代入すると、Ｐ２Ｏ５を０．４質量％及びＦを０．２質量％含有するモルタルの予測モルタル強さは５８．７Ｎ／ｍｍ２となる。
【００３７】
同様に含有されるＰ２Ｏ５が０．８質量％及びＦが０．４質量％で材齢が７日の場合、ｋ１は−４．８１、ｋ２は−８．９３５、ｋ３は−５８．３７の係数値を得ることができ、上記式（１）にこれらｋ１，ｋ２，ｋ３の係数値を代入し、表３に示す７日の基準モルタルの圧縮強さモルタルの基準圧縮強さの値４４Ｎ／ｍｍ２を代入すると、Ｐ２Ｏ５を０．８質量％及びＦを０．４質量％含有するモルタルの予測モルタル強さは３２．５Ｎ／ｍｍ２となる。
【００３８】
このようにして、得られた各モルタルに関する上記式（１）のモルタルの予測式中の各係数ｋ１，ｋ２，ｋ３の値、及び当該係数を用いて上記（１）式から得られたモルタルの予測強さ値を表４に示す。
【００３９】
表４に示す各モルタルの予測強さの値と、表２に示す実際に測定した各モルタル強さの値を比較すると、Ｐ２Ｏ５を０．４質量％及びＦを０．２質量％含むモルタルの材齢２８日の予測強さの値は表４より５８．７Ｎ／ｍｍ２で、実際に測定したモルタル強さの値は表２より６０．０Ｎ／ｍｍ２であり、また、Ｐ２Ｏ５を０．８質量％及びＦを０．４質量％含むモルタルの材齢７日の予測強さの値は表４より３２．５Ｎ／ｍｍ２で、実際に測定したモルタル強さの値は表２より３２．８Ｎ／ｍｍ２となり、予測強さの値は、実測値とほぼ同等のモルタル強さの値が得られており、上記モルタル強さのも予測式は、リン及びフッ素を含むモルタル強さを予測するのに、極めて有効であることがわかる。
【００４０】
また、上記モルタル強さの予測式（１）から得られた予測モルタル強さと、所定の材齢で所望されるモルタルの圧縮強さとを比較する。例えば、所定の材齢で所望されるモルタルの圧縮強さを強さ予測式で使用する各材齢の基準モルタル強さモルタルの基準圧縮強さと同じ値に設定した場合を考えると、Ｐ２Ｏ５を０．４質量％及びＦを０．２質量％含むモルタルの材齢２８日の予測強さの値（α）は５８．７Ｎ／ｍｍ２で、表４に示された所望されるモルタル圧縮強さ（β）６１．５Ｎ／ｍｍ２と比較すると、２．８Ｎ／ｍｍ２の強さが低下することがわかる。
また、Ｐ２Ｏ５含有量が０．８質量％で、Ｆが０．４質量％の場合には、材齢７日の予測モルタル強さは３２．５Ｎ／ｍｍ２で所望されるモルタル強さは４４Ｎ／ｍｍ２であり、１１．５Ｎ／ｍｍ２の強さが低下することがわかる。
【００４１】
所定の材齢で所望されるモルタル強さよりも得られる強さが約３Ｎ／ｍｍ２以上低下する場合には、実際にセメントとして使用することは問題であるので、例えば、Ｐ２Ｏ５を０．８質量％及びＦを０．２質量％含むモルタル（所定材齢７日で所望されるモルタル強さを有する）の場合、所定の材齢で所望されるモルタル強さと比較して６．６Ｎ／ｍｍ２の強さが低下していることから、モルタル強さの低下を３Ｎ／ｍｍ２以下に抑えるために、Ｆを０．２質量％含むモルタルを調製するには、使用するセメント組成物におけるＰ２Ｏ５含有原料の使用量を、Ｐ２Ｏ５が０．４質量％以下に減少するように原料を調製するか、粉末度を増加させる等の品質管理対応が必要となる。
【００４２】
また、Ｐ２Ｏ５含量を０．８質量％でＦ含量を０．６質量％含有するモルタル（所定材齢２８日で所望されるモルタル強さを有する）の場合には、表４から予測モルタル強さは４５．９Ｎ／ｍｍ２まで低下し、所望されるモルタル強さ６１．５Ｎ／ｍｍ２と比較して１５．６Ｎ／ｍｍ２と大幅に強さが低下する。
このように大幅に強さが低下するセメントは、実際に使用することが問題であるので、Ｐ２Ｏ５を含む原料及びＦを含む原料の使用量を減らす必要がある等の品質管理対応が必要となることがわかる。
【００４３】
次に、リン及びフッ素含有によるモルタルの圧縮強さの低下を補完する方法について説明する。
セメントのモルタル強さは、セメント中のＣ３Ｓ（エーライト）量との単相関が高いことが知られており、このことから、目標とするモルタルの圧縮強さＭＴと、焼成前のＣ３Ｓ量（質量％）（ＣＭＴ）との関係は、次式（５）を用いて表すことが可能となる。
ＭＴ＝ｐ１×（ＣＭＴ−４．０７ＤＭＴ）＋ｐ２・・・・（５−１）
ただし、４．０７ＤＭＴはクリンカを焼成しても反応しなかった遊離ＣａＯ量（質量％）（ＤＭＴ）から算出されるＣ３Ｓ量であり、ｐ１，ｐ２は、材齢（日）毎に設定される定数を示す。特に、本発明では、遊離ＣａＯ（フリーライム）も含むＣａＯから計算されるＣ３Ｓ量から４．０７×遊離ＣａＯ量を差し引いた値、例えば、（ＣＭＴ−４．０７ＤＭＴ）は、焼成後のクリンカ中の実際のＣ３Ｓ量であり、この値を補正Ｃ３Ｓ量と称する。
【００４４】
同様に、式（１）の予測モルタルの圧縮強さＭについては、Ｃ３Ｓ量（質量％）をＣＭ、遊離ＣａＯ量（質量％）をＤＭとすると、
Ｍ＝ｐ１×（ＣＭ−４．０７ＤＭ）＋ｐ２・・・・（５−２）
で表され、上記式（５−１）及び（５−２）から、所望されるモルタルの圧縮強さＭＴを得るために増加すべき補正Ｃ３Ｓ量（質量％）を算出できる。補正Ｃ３Ｓ量の増加量ΔＣは、次式（５）を用いて表される。
ＭＴ−Ｍ＝ｐ１×ΔＣ・・・・（５）
ただし、ΔＣ＝（ＣＭＴ−４．０７ＤＭＴ）−（ＣＭ−４．０７ＤＭ）を意味する。
【００４５】
式（５）の左辺は、所望されるモルタルの圧縮強さＭＴと、式（１）から算出されるリン及びフッ素を含有したモルタルの圧縮強さＭとの差を示し、不足する圧縮強さの値を示している。
式（５）の右辺のΔＣは、低下するモルタルの圧縮強さを補完するために増加すべき補正Ｃ３Ｓ量（質量％）を示している。
【００４６】
式（５−１）又は（５−２）に含まれる定数ｐ１，ｐ２は、実験により設定される数値であり、具体的には、セメントクリンカ中のＣ３Ｓ含有量（質量％）（Ｃ）を変化させて、複数種類のクリンカを電気炉で作製し、所定の材齢（日）毎に、得られたモルタル圧縮強さ及び遊離ＣａＯ量（質量％）（Ｄ）を測定し、例えば、上記式（５−１）の左辺及び右辺のＣＭＴ，ＤＭＴにこれらの値を代入することにより、定数ｐ１，ｐ２を最小二乗法により得た。
【００４７】
実際に、定数ｐ１，ｐ２を算出するため、セメントクリンカ中のＣ３Ｓ含有量を変えて、４種類のクリンカを電気炉で作製し、所定の材齢で得られたモルタル圧縮強さを測定した。
表１に示す基本組成を有するセメントクリンカの基準モルタルのＣ３Ｓ含有量を増減させると共に、これに併せて補正Ｃ３Ｓ量を調整した。セメントの作製方法は、上述したリン及びフッ素の含有量を調整する場合と同様に行い、モルタルの圧縮強さもＪＩＳ  Ｒ  ５２０１に基づいて行った。
その測定結果を、表５に示す。
【００４８】
【表５】
2006001790.tif 000006
【００４９】
表５の測定結果を利用し、式（５−１）又は（５−２）に各数値を代入することにより、材齢毎に、定数ｐ１，ｐ２を最小二乗法により算出した。その算出結果を表６に示す。
【００５０】
【表６】
2006001790.tif 000007
【００５１】
リン及びフッ素含有によるモルタルの圧縮強さの低下を、Ｃ３Ｓ量の増加により補完するには、上記式（１）及び式（５）を補正Ｃ３Ｓ量の増加量ΔＣの方程式として解くことにより、増加量ΔＣを算出することが可能である。また、リン及びフッ素を含有するモルタルの予測圧縮強さＭを式（１）により算出し、目標となる所望されるモルタルの圧縮強さＭＴと併せて、式（５）に代入することにより、容易に補正Ｃ３Ｓ量の増加量ΔＣを算出することができる。このように算出された補正Ｃ３Ｓ量の増加量より、例えば必要な分量の石灰石を原料に加えてＣ３Ｓ量を増加する等の対応が可能となる。
表７は、リン及びフッ素の含有量を変化させた場合に、表４に示す所望されるモルタルの圧縮強さ表２に示す基準モルタルの圧縮強さを得るために、必要な補正Ｃ３Ｓ量の増加量を算出したものである。
また、図２は、Ｐ２Ｏ５の含有量を０．０５〜１．０％、Ｆの含有量を０．０５〜０．３％に調整した場合に、表４に示す所望されるモルタルの圧縮強さ普通セメントの各材齢のモルタル目標圧縮強さを得るために必要な補正Ｃ３Ｓ量の増加量を表した図である。
【００５２】
【表７】
2006001790.tif 000008
【００５３】
表７及び図２を見ると、材齢７日までは、リン、フッ素共に増加するほど、所望されるモルタルの圧縮強さ目標圧縮強さを得るために必要な補正Ｃ３Ｓ量の増加量は顕著に増加する。材齢２８日においては、フッ素が０．０５質量％以下の場合には、Ｐ２Ｏ５が０．０５〜１質量％までの全領域に渡って、所望されるモルタルの圧縮強さ目標強さを得るために必要な補正Ｃ３Ｓ量を、５質量％以下の範囲で減少させることが可能である。他方、フッ素が０．０５質量％以上では、リン、フッ素共に増加するほど、所望されるモルタルの圧縮強さ目標圧縮強さを得るために必要な補正Ｃ３Ｓ量の増加量は顕著に増加する傾向が理解される。
【産業上の利用可能性】
【００５４】
本発明の品質管理方法は、リンとフッ素とを同時に含有する廃棄物等を原料として用いて得られる、またはリンを単独で含有する廃棄物等とフッ素を単独で含有する廃棄物等とを同時に原料として用いて得られるセメント等の水硬性組成物の強度発現性低下を予測することができるため、原材料中のリン含有量とフッ素含有量とを相互に関連させて制御した場合には、強度発現性の低下を抑制することができ、更には、低下した強度をＣ３Ｓ量を適切量増加することにより容易に補完することができることとなり、良好な品質を備える水硬性組成物を得ることができるため、廃棄物の有効な利用が推進されることとなる。
【図面の簡単な説明】
【００５５】
【図１】リン及びフッ素の含有量を変化させた場合の材齢毎のモルタル圧縮強さを示すグラフである。
【図２】リン及びフッ素によるモルタル圧縮強さの低下を補うＣ３Ｓの増加量を示すグラフである。
【図１】
2006001790.tif 000009
【図２】
2006001790.tif 000010